Способ защиты технологического оборудования нефтехимического производства

1. Способ защиты технологического нефтехимического оборудования, заключающийся в формировании на поверхности детали однослойного или гетерогенного многослойного функционального покрытия методом высокоскоростного газотермического напыления, включающий:
- активацию поверхности детали перед нанесением за счет механического воздействия ускоренных абразивных частиц в процессе абразивно-струйной обработки;
- подачу наносимого материала покрытия в горелку, закрепленную на манипуляторе, вращающемся на 360°;
- формирование однослойного функционального покрытия, толщиной 410±10 мкм, путем нанесения покрытия при движении горелки,
или
формирование гетерогенного многослойного функционального покрытия, толщиной 410±10 мкм, путем послойного нанесения покрытия при движении горелки, при этом толщина функционального слоя, обеспечивающего повышение адгезии с материалом основы, составляет не более 200 мкм;
- управление режимом напыления при помощи контрольно-измерительного оборудования, обеспечивающего контроль давления в камере сгорания, расход окислителя и горючего, показателя степени избытка окислителя;
- выбор оптимального режима нанесения материала покрытия осуществляют как по структурному фактору, так и газопроницаемости в атмосфере гелия.
2. Способ по п. 1, отличающийся тем, что материал покрытия имеет железную (Fe) или никелевую (Ni) основу, легированную хромом (Cr), никелем (Ni), железом (Fe), кобальтом (Со), углеродом (С), марганцем (Mn), молибденом (Мо), вольфрамом (W), бором (В), кремнием (Si), ниобием (Nb), титаном (Ti).
экв
экв
3. Способ по п. 1, отличающийся тем, что функциональным слоем многослойного функционального покрытия является материал с химическим составом, обеспечивающим стойкость к локальным и общим процессам коррозии (эквивалент хрома Cr не менее 19, PREN в пределах 20-65, эквивалент углерода С не более 0,05%).